(57)【特許請求の範囲】
【請求項１】
絶縁枠と、
前記絶縁枠に取りつけられた互いに平行な複数の電極列を有すると共に各電極列がそれぞれ試料極とこの試料極に近接配置された対極とを含む複数の単位電極を一列に配置したものからなる電極部と、
前記複数の電極列の前記複数の単位電極にそれぞれ接続されると共に各単位電極における前記試料極と前記対極との間に流れる電流を測定する電流測定器と、
前記絶縁枠の内部に配置され、それぞれの前記単位電極の前記試料極と前記対極を前記電流測定器に接続する電線と
を備え、
前記試料極と前記対極はそれぞれ平板状の形状を有すると共に前記試料極が前記対極よりも横幅が広く且つ前記試料極の中央部分に前記対極が絶縁材を介して接合され、
前記電流測定器から前記試料極に延びる前記電線は、前記試料極の前記対極を挟んだ両側部に振り分けて接続されることを特徴とする腐食センサ。
【請求項２】
前記複数の単位電極に含まれる前記試料極は互いに同じ材料から構成されると共に、前記複数の単位電極に含まれる前記対極は互いに同じ材料から構成される請求項１に記載の腐食センサ。
【請求項３】
各単位電極において、前記試料極は金属材料から形成され、前記対極は前記試料極の金属材料より電位的に貴な金属材料から形成されている請求項１または２に記載の腐食センサ。
【請求項４】
前記絶縁枠は、表面および裏面を有する絶縁板からなり、
前記電極部は、前記絶縁板の表面に取りつけられた第１の電極列と裏面に取りつけられた第２の電極列とを有する請求項１〜３のいずれか一項に記載の腐食センサ。
【請求項５】
前記第２の電極列に配列された前記複数の単位電極は、前記第１の電極列に配列された前記複数の単位電極の間隙を埋めるように配置される請求項４に記載の腐食センサ。
【請求項６】
前記電極部は、前記絶縁枠の表面上に取りつけられ、
前記電極部の各電極列における前記複数の単位電極が第１の配列方向に配置され、
前記複数の電極列が前記第１の配列方向に交差する第２の配列方向に向かって互いに平行に配置されている請求項１〜３のいずれか一項に記載の腐食センサ。
【請求項７】
前記第１の配列方向と前記第２の配列方向は、互いに直交する請求項６に記載の腐食センサ。
【請求項８】
前記第１の配列方向と前記第２の配列方向は、互いに所定の鋭角をなして交差する請求項６に記載の腐食センサ。
【請求項９】
前記絶縁枠は、互いに所定の角度に屈折して接続された平面状の第１の表面と第２の表面とを有し、
前記電極部は、前記絶縁枠の前記第１の表面上および前記第２の表面上にそれぞれ取りつけられている請求項６〜８のいずれか一項に記載の腐食センサ。
【請求項１０】
前記絶縁枠の前記第１の表面および前記第２の表面は、互いに対向するように屈折している請求項９に記載の腐食センサ。
【請求項１１】
前記絶縁枠の前記第１の表面および前記第２の表面は、互いに外方を向くように屈折している請求項９に記載の腐食センサ。
【請求項１２】
前記絶縁枠は、複数の側面を有する多角柱形状を有し、
前記電極部は、前記多角柱の複数の側面上にそれぞれ取りつけられている請求項６〜８のいずれか一項に記載の腐食センサ。
【請求項１３】
前記絶縁枠は、円柱形状を有し、
前記電極部は、前記円柱の外周面上に取りつけられている請求項６〜８のいずれか一項に記載の腐食センサ。
【請求項１４】
絶縁枠と、
前記絶縁枠に取りつけられた互いに平行な複数の電極列を有すると共に各電極列がそれぞれ試料極とこの試料極に近接配置された対極とを含む複数の単位電極を一列に配置したものからなる電極部と、
前記複数の電極列の前記複数の単位電極にそれぞれ接続されると共に各単位電極における前記試料極と前記対極との間に流れる電流を測定する電流測定器と
を備え、
前記絶縁枠は、表面および裏面を有する絶縁板からなり、
前記電極部は、前記絶縁板の表面に取りつけられた第１の電極列と裏面に取りつけられた第２の電極列とを有し、前記第２の電極列に配列された前記複数の単位電極は、前記第１の電極列に配列された前記複数の単位電極の間隙を埋めるように配置されることを特徴とする腐食センサ。
【発明の詳細な説明】
【技術分野】
【０００１】
この発明は、周辺の腐食環境性を測定するための腐食センサに関する。
【背景技術】
【０００２】
橋梁やプラント等の構造物では、長期間にわたって所定の耐久性を維持させるために、腐食状況を定期的に点検する必要がある。しかしながら、構造物の腐食は、その周辺に存在する酸素濃度、ｐＨおよび温湿度などの腐食環境性の違いに応じて局所的に進行するため、その腐食箇所によっては点検で見落とされるおそれがある。
点検が困難な腐食として、例えば、外観から確認し難い構造物の基部、すなわち大気と地中との境界付近で発生する地際腐食が知られている。これは、腐食環境性が大気中と地中とにおいてそれぞれ異なるため、大気中から地中に至る構造物に地際を隔てて電位差が生じ、さらに雨水などの水分がその地際部分に滞水することで構造物の地際部分が電気的に短絡されてマクロセル腐食電流が発生し、電池作用により構造物の地際部分が腐食されるものである。このような、外観からの確認が困難な箇所で発生する腐食に対応するために、構造物周辺の腐食環境性を測定することが求められている。
【０００３】
そこで、地中の腐食環境性を評価する技術として、例えば特許文献１に開示されているように、金属試験体を地中に挿入して金属試験体に生じるマクロセル腐食電流を測定することで、地中の腐食環境性を評価することが提案されている。
【先行技術文献】
【特許文献】
【０００４】
【特許文献１】特開２００８−２９８６８８号公報
【発明の概要】
【発明が解決しようとする課題】
【０００５】
しかしながら、マクロセル腐食電流は、腐食環境性が互いに異なる部分において発生するものであり、その環境の変化が微小な領域で発生した場合の腐食環境性を正確に測定するのは困難である。
【０００６】
そこで、この発明は、このような従来の問題点を解消し、地際および地中の腐食環境性を高精度に測定することができる腐食センサを提供することを目的とする。
【課題を解決するための手段】
【０００７】
この発明に係る腐食センサは、絶縁枠と、前記絶縁枠に取りつけられた互いに平行な複数の電極列を有すると共に各電極列がそれぞれ試料極とこの試料極に近接配置された対極とを含む複数の単位電極を一列に配置したものからなる電極部と、前記複数の電極列の前記複数の単位電極にそれぞれ接続されると共に各単位電極における前記試料極と前記対極との間に流れる電流を測定する電流測定器と、前記絶縁枠の内部に配置され、それぞれの前記単位電極の前記試料極と前記対極を前記電流測定器に接続する電線とを備え、前記試料極と前記対極はそれぞれ平板状の形状を有すると共に前記試料極が前記対極よりも横幅が広く且つ前記試料極の中央部分に前記対極が絶縁材を介して接合され、前記電流測定器から前記試料極に延びる前記電線は、前記試料極の前記対極を挟んだ両側部に振り分けて接続されるものである。
【０００８】
ここで、前記複数の単位電極に含まれる前記試料極は互いに同じ材料から構成されると共に、前記複数の単位電極に含まれる前記対極は互いに同じ材料から構成されることが好ましい。また、各単位電極において、前記試料極は金属材料から形成され、前記対極は前記試料極の金属材料より電位的に貴な金属材料から形成されているのが好ましい。
また、前記絶縁枠は、表面および裏面を有する絶縁板からなり、前記電極部は、前記絶縁板の表面に取りつけられた第１の電極列と裏面に取りつけられた第２の電極列とを有することができる。
また、前記第２の電極列に配列された前記複数の単位電極は、前記第１の電極列に配列された前記複数の単位電極の間隙を埋めるように配置することが好ましい。
【０００９】
また、前記電極部は、前記絶縁枠の表面上に取りつけられ、前記電極部の各電極列における前記複数の単位電極が第１の配列方向に配置され、前記複数の電極列が前記第１の配列方向に交差する第２の配列方向に向かって互いに平行に配置することができる。
また、前記第１の配列方向と前記第２の配列方向は、互いに直交させることができる。また、前記第１の配列方向と前記第２の配列方向は、互いに所定の鋭角をなして交差させることもできる。
また、前記絶縁枠は、互いに所定の角度に屈折して接続された平面状の第１の表面と第２の表面とを有し、前記電極部は、前記絶縁枠の前記第１の表面上および前記第２の表面上にそれぞれ取りつけることができる。また、前記絶縁枠の前記第１の表面および前記第２の表面は、互いに対向するように屈折させることができる。また、前記絶縁枠の前記第１の表面および前記第２の表面は、互いに外方を向くように屈折させることもできる。
また、前記絶縁枠は、複数の側面を有する多角柱形状を有し、前記電極部は、前記多角柱の複数の側面上にそれぞれ取りつけることができる。また、前記絶縁枠は、円柱形状を有し、前記電極部は、前記円柱の外周面上に取りつけることもできる。
また、この発明に係る腐食センサは、絶縁枠と、前記絶縁枠に取りつけられた互いに平行な複数の電極列を有すると共に各電極列がそれぞれ試料極とこの試料極に近接配置された対極とを含む複数の単位電極を一列に配置したものからなる電極部と、前記複数の電極列の前記複数の単位電極にそれぞれ接続されると共に各単位電極における前記試料極と前記対極との間に流れる電流を測定する電流測定器とを備え、前記絶縁枠は、表面および裏面を有する絶縁板からなり、前記電極部は、前記絶縁板の表面に取りつけられた第１の電極列と裏面に取りつけられた第２の電極列とを有し、前記第２の電極列に配列された前記複数の単位電極は、前記第１の電極列に配列された前記複数の単位電極の間隙を埋めるように配置されるものである。
【発明の効果】
【００１０】
この発明によれば、互いに平行な各電極列に複数の単位電極が一列に配列されると共に電流測定器が各単位電極において近接配置された試料極と対極との間に流れる電流をそれぞれ測定するため、地際および地中の腐食環境性を高精度に測定することが可能となる。
【図面の簡単な説明】
【００１１】
【図１】この発明の実施の形態１に係る腐食センサの構成を示し、（Ａ）は腐食センサの側面断面図、（Ｂ）は腐食センサの正面図である。
【図２】試料極と対極が水分により短絡された様子を示す図である。
【図３】各電極列の一部が地中に入るように設置された腐食センサを示す図である。
【図４】実施の形態１に係る腐食センサの変形例において、互いに所定の鋭角をなして交差する電極列方向Ｌおよび並列方向Ｍを有する腐食センサを示す図である。
【図５】地中から鉛直斜め方向に延びる構造物を示す図である。
【図６】実施の形態１に係る腐食センサの変形例において、複数の単位電極が互いに外側を向くように屈折した絶縁枠の表面に配置された腐食センサを示す図である。
【図７】実施の形態１に係る腐食センサの変形例において、複数の単位電極が互いに内側を向くように屈折した絶縁枠の表面に配置された腐食センサを示す図である。
【図８】実施の形態１に係る腐食センサの変形例において、複数の単位電極が四角柱形状をした絶縁枠の側面上に配置された腐食センサを示す図である。
【図９】実施の形態１に係る腐食センサの変形例において、複数の単位電極が円柱形状をした絶縁枠の外周面上に配置された腐食センサを示す図である。
【図１０】複数の単位電極が円柱形状をした絶縁枠の外周面上に配置された腐食センサを一部が地中に入るように設置した様子を示す図である。
【図１１】この発明の実施の形態２に係る腐食センサの構成を示す側面断面図である。
【発明を実施するための形態】
【００１２】
以下、この発明の実施の形態を添付図面に基づいて説明する。
実施の形態１
図１（Ａ）および（Ｂ）に、この発明の実施の形態１に係る腐食センサの構成を示す。この腐食センサは、絶縁性材料からなる絶縁枠１と、絶縁枠１に取り付けられた電極部２と、電極部２に電気的に接続された電流測定器３とを有する。
絶縁枠１は、矩形平板状の形状を有し、その表面上には複数の凹部４が互いに平行な複数の列をなすように配列して形成されている。また、絶縁枠１には、平面状に広がる接続路５が形成されると共に凹部４の底面から接続路５にそれぞれ延びて両者を連通する連通路６が形成されている。
【００１３】
電極部２は、複数の単位電極７を有し、この単位電極７が絶縁枠１の凹部４にそれぞれ取り付けられることで互いに平行な複数の電極列８が形成されている。すなわち、複数の単位電極７を所定の電極列方向Ｌ（第１の配列方向）に配置した各電極列８が、電極列方向Ｌに直交する並列方向Ｍ（第２の配列方向）に向かって並列配置されている。
各電極列８に配置された単位電極７は、それぞれ平板状の形状を有すると共に金属材料からなる試料極９と対極１０を、絶縁性の接着剤１１を介して互いに平行に接合して形成されている。試料極９は対極１０よりも横幅が広く且つ中央に貫通孔１２が形成されており、対極１０はこの貫通孔１２を塞ぐように試料極９の中央部分に接合されている。このような単位電極７が、試料極９側を凹部４の底面に当接するようにして絶縁枠１に取り付けられることで、試料極９が絶縁枠１に形成された連通路６に露出される。また、連通路６が貫通孔１２と連通し、対極１０が連通路６に露出される。
このようにして、それぞれ試料極９と対極１０を近接配置した単位電極７が複数の電極列８をなすように絶縁枠１の表面上にそれぞれ取り付けられる。ここで、試料極９は鋼から構成され、対極１０は試料極９よりも電位的に貴な金属材料から構成されているものとする。
【００１４】
電流測定器３は、絶縁枠１の接続路５を通して連通路６内に引き出された電線を介して単位電極７にそれぞれ接続されている。具体的には、電流測定器３は、図２に示すように、各単位電極７の試料極９と対極１０とを電線を介して接続しており、周辺環境中の水分Ｗが互いに近接配置された試料極９と対極１０を短絡することにより対極１０から試料極９に流れる腐食電流Ａの測定を行う。なお、電流測定器３は、単位電極７毎に接続を切り換えることができる多チャンネル型無抵抗電流計を用いて同時に腐食電量Ａの測定を行うのが好ましいが、どちらでも良い。また、電流測定器３と各単位電極７の試料極９との接続は、図１（Ｂ）に示すように、単位電極７の電極列方向Ｌに向かって、対極１０を挟んだ試料極９の両側部に交互に接続することで、電流測定器３と各試料極９とを接続する電線を左右に振り分け、電線が限られた空間に密に配置されるのを抑制するのが好ましい。
【００１５】
次に、図１に示した腐食センサを使用して周辺環境の腐食性を測定する一例について説明する。
まず、各電極列８の一部がそれぞれ地中に入るように腐食センサを設置することで、図３に示すように、各電極列８に配列された複数の単位電極７は、大気中の幅広い範囲にわたる大気部１３と、地際の幅広い範囲にわたる地際部１４と、地中の幅広い範囲にわたる地中部１５とに区分される。すなわち、大気部１３は大気中の幅広い範囲の腐食環境に、地際部１４は地際の幅広い範囲の腐食環境に、地中部１５は地中の幅広い範囲の腐食環境にそれぞれ曝されることになる。それぞれの腐食環境に曝された各単位電極７では、図２に示されるように、腐食環境中の水分Ｗが互いに絶縁された試料極９と対極１０に付着することで両者が短絡される。
【００１６】
その結果、電位的に卑な試料極９側では、例えば次式（１）のようなアノード反応（酸化反応）がおこり、鉄原子Ｆｅは、試料極９に電子ｅ−を放出し、第一鉄イオンＦｅ２＋の形で溶解し、水分Ｗ中に拡散する。
Ｆｅ→Ｆｅ２＋＋２ｅ−          （１）
一方、電位的に貴な対極１０側では、試料極９より放出された電子ｅ−が供給されることで次式（２）のようなカソード反応（還元反応）がおこり、水Ｈ２Ｏ、酸素Ｏ２及び試料極９から供給された電子ｅ−が反応し水酸化物イオンＯＨ−を生じる。
Ｈ２Ｏ＋Ｏ２／２＋２ｅ−→２ＯＨ−          （２）
【００１７】
上記のように、アノード反応とカソード反応が試料極９と対極１０においてそれぞれ生じることで、試料極９から対極１０へ順次電子ｅ−が供給されると共に対極１０から試料極９へ腐食電流Ａが流れる。そして、この腐食電流は、アノード反応とカソード反応の反応速度に依存したものとなる。
【００１８】
このため、各単位電極７ではそれぞれ周辺の酸素濃度および湿度などの腐食環境性に応じた腐食電流Ａが流れる。例えば、酸素濃度が高く且つ湿度が低い大気中に曝された大気部１３、および酸素濃度が低く且つ湿度が高い地中に曝された地中部１５では、腐食電流Ａは小さくなる。一方、酸素濃度および湿度が共に高い地際に曝された地際部１４では、腐食電流Ａは大きくなる。
また、大気部１３に位置する複数の単位電極７の相互間、地際部１４に位置する複数の単位電極７の相互間、または地中部１５に位置する複数の単位電極７の相互間においても、腐食環境性が互いに異なる場合には、その腐食環境性に応じた腐食電流Ａが各単位電極７に流れる。例えば、局所的に滞水が生じた地際に地際部１４が配置された場合には、滞水が生じた場所に位置する単位電極７には大きな腐食電流Ａが流れるのに対し、滞水が生じていない場所に位置する単位電極７には小さな腐食電流Ａが流れる。
このように、各単位電極７には、それぞれ周辺の腐食環境性に応じた腐食電流Ａが流れ、この腐食電流Ａが電流測定器３によりそれぞれ測定される。そして、大気部１３の電流値に基づいて大気中の幅広い範囲にわたる腐食環境性が、地際部１４の電流値に基づいて地際の幅広い範囲にわたる腐食環境性が、地中部１５の電流値に基づいて地中の幅広い範囲にわたる腐食環境性がそれぞれ評価されると共に大気、地際および地中にわたる腐食環境性の分布が評価される。
【００１９】
本実施の形態によれば、それぞれ周辺の腐食環境性を検出可能な複数の単位電極７が各電極列８に配列されているため、その電極列方向Ｌにおける大気、地際および地中にわたる腐食環境性の分布を評価することができる。また、電極列８が電極列方向Ｌに直交する方向に向かって配置されているため、その並列方向Ｍにおける大気中、地際または地中の幅広い範囲にわたる腐食環境性の分布を評価することもできる。また、各単位電極７には、互いに自然電位の異なる試料極９と対極１０を用いることで両者の間が水分等で短絡されると腐食電流Ａが流れるため、一様に見える腐食環境性からなる場合においても高い分解能でその腐食環境性を評価することが可能となる。さらに、自然電位の異なる試料極９と対極１０を用いることで、より大きな腐食電流Ａが各単位電極７に流れ、腐食環境性を高感度に評価することができる。
【００２０】
なお、上記の実施の形態では、試料極９は鋼から構成されたが、対極１０よりも電位的に卑な金属材料であればこれに限るものではなく、例えば、試料極９をアルミなどから構成することもできる。また、対極１０は、銀、ニッケルまたは銅などから構成することもできる。
また、各単位電極７の試料極９と対極１０は、接着剤１１により互いに平行に接合されたが、試料極９と対極１０とが近接配置されて水分Ｗにより短絡できればこれに限るものではない。
【００２１】
また、腐食センサは、鉛直方向に平面状に延びる構造物に沿うように設置することができる。例えば、地中から鉛直方向に平面状に延びる構造物に対し、その大気部分、地際部分および地中部分の近傍に各電極列８の大気部１３、地際部１４および地中部１５がそれぞれ存在するように腐食センサを設置する。各電極列８に配列された複数の単位電極７には周辺の腐食環境性に応じた腐食電流Ａが流れ、この腐食電流Ａが電流測定器３によりそれぞれ測定される。
このようにして得られた複数の単位電極７からの電流値は構造物の各部分が曝された腐食環境性を表しており、各電極列８に配置された大気部１３と地際部１４からの電流値に基づいて、構造物の大気部分の腐食状態から構造物の地際部分の腐食状態をそれぞれ相対的に評価することができる。例えば、構造物の幅広い範囲にわたる地際部分の腐食状態を評価することで、地際部分における局所的な腐食の進行を評価することができる。さらに、各電極列８の地中部１５からの電流値を加えて比較することで、構造物の地際部分について腐食状態をさらに精度よく評価することができる。
【００２２】
このように、外観からは腐食の進行を精度よく確認することが困難な地際部分の幅広い範囲について、腐食状態を精度よく評価することができる。また、構造物周辺の腐食環境性に基づいて、構造物の余寿命を推定することもできる。
なお、各単位電極７の試料極９は、構造物と同じ表面処理を施すことが好ましく、これにより構造物の腐食状態をさらに精度よく評価することができる。
また、腐食センサは、土壌に設置された構造物に限られず、例えばコンクリートに設置された標識支柱、照明用ポールおよび橋脚などの構造物に沿うように設置することができる。また、腐食センサは、各電極列が大気中から液体中に延びるように設置することもできる。例えば、海水中から大気中にかけて設置された海洋構造物、淡水中から大気中にかけて設置された河川構造物、または薬液などを収容したプラントタンクなどの構造物に沿うように設置することができる。さらに、腐食センサは、各電極列がコンクリートなどの固体中から液体中に延びるように設置することもできる。例えば、海水中に設置された海洋構造物の基礎部および淡水中に設置された河川構造物の基礎部などのコンクリート部分に設置し、コンクリート中から液体中に延びる鋼材の腐食状況を評価することができる。
【００２３】
また、上記の実施の形態では、各電極列８が延びる電極列方向Ｌと、複数の電極列８が並列配置された並列方向Ｍとが直交するように複数の単位電極７を配置したが、これに限るものではなく、電極列方向Ｌと並列方向Ｍとが交差するように複数の単位電極７が配置されていればよい。
電極列方向Ｌと並列方向Ｍは、互いに所定の鋭角をなして交差するように設定することができる。例えば、図４に示すように、平行四辺形状の絶縁枠２１に対し、その辺に沿うように互いに所定の鋭角をなして交差する電極列方向Ｌと並列方向Ｍをそれぞれ設定し、各電極列２２における複数の単位電極７を電極列方向Ｌに配置すると共に複数の電極列２２を並列方向Ｍに向かって互いに平行に配置することができる。この腐食センサは、トラス構造を有する橋脚部分など、例えば図５に示すような、地中から鉛直斜め方向に延びる構造物Ｓに対して沿うように設置することができる。このような構造物Ｓに沿うように腐食センサを設置することで、構造物Ｓの幅広い範囲にわたる地際部分の腐食状態を精度よく評価することができ、例えば構造物Ｓが斜めに形成されたことにより滞水などして局所的に進行した腐食状態を精度よく評価することができる。
【００２４】
また、上記の実施の形態では、矩形平板状の形状を有する絶縁枠１に複数の単位電極７を配置したが、これに限るものではなく、電極列方向Ｌと並列方向Ｍとが交差するように複数の単位電極７を配置できればよい。
例えば、図６に示すように、互いに外方を向くように所定の角度に屈折して接続された平面状の表面２３および２４を有する絶縁枠２５を用いることができる。絶縁枠２５の表面２３上には、各電極列２６における複数の単位電極７を電極列方向Ｌに配置すると共に複数の電極列２６を電極列方向Ｌに直交する並列方向Ｍに向かって互いに平行に配置される。同様にして、絶縁枠２５の表面２４上にも、各電極列２６における複数の単位電極７を電極列方向Ｌに配置すると共に複数の電極列２６を電極列方向Ｌに直交する並列方向Ｍに向かって互いに平行に配置される。
【００２５】
また、図７に示すように、互いに対向するように所定の角度に屈折して接続された平面状の表面２７および２８を有する絶縁枠２９を用いることもできる。絶縁枠２９の表面２７上には、各電極列３０における複数の単位電極７を電極列方向Ｌに配置すると共に複数の電極列２６を電極列方向Ｌに直交する並列方向Ｍに向かって互いに平行に配置される。同様にして、絶縁枠２９の表面２８上にも、各電極列３０における複数の単位電極７を電極列方向Ｌに配置すると共に複数の電極列３０を電極列方向Ｌに直交する並列方向Ｍに向かって互いに平行に配置される。
これらの腐食センサは、例えば、Ｈ型またはＬ型の構造物に対して、凸状部分および凹状部分にそれぞれ沿うように設置することができる。このような構造物に対して沿うように腐食センサを設置することで、構造物の幅広い範囲にわたる地際部分の腐食状態を精度よく評価することができ、例えば構造物の凸状部分および凹状部分に滞水などして局所的に進行した腐食状態を精度よく評価することができる。
【００２６】
また、絶縁枠は、複数の側面を有する多角柱形状を有することができる。例えば、図８に示すように、四角柱形状を有する絶縁枠３１を用いることができる。絶縁枠３１の４つの側面上には、各電極列３２における複数の単位電極７を電極列方向Ｌに配置すると共に複数の電極列３２を電極列方向Ｌに直交する並列方向Ｍに向かって互いに平行に配置される。この腐食センサは、四角柱形状を有し且つ鉛直方向に延びる構造物を囲むように設置することができる。このような構造物に対して囲むように腐食センサを設置することで、構造物の幅広い範囲にわたる地際部分の腐食状態を精度よく評価することができ、例えば四角柱の形状を有する構造物の周囲において滞水などにより局所的に進行した腐食状態を精度よく評価することができる。
【００２７】
また、図９に示すように、円柱形状を有する絶縁枠３３を用いることができる。絶縁枠３３の外周面上には、各電極列３４における複数の単位電極７を電極列方向Ｌに配置すると共に複数の電極列３４を電極列方向Ｌに交差する並列方向Ｍに向かって互いに平行に配置される。この腐食センサは、円柱形状を有し且つ鉛直方向に延びる構造物を囲むように設置することができる。このような構造物に対して囲むように腐食センサを設置することで、構造物の幅広い範囲にわたる地際部分の腐食状態を精度よく評価することができ、例えば円柱の形状を有する構造物の周囲において滞水などにより局所的に進行した腐食状態を精度よく評価することができる。
また、円柱形状を有する腐食センサは、図１０に示すように、電極列方向Ｌが水平となり且つ一部の電極列３４が地中に入るように設置することができる。これにより、複数の電極列３４の並列方向Ｍにおける大気、地際および地中にわたる腐食環境性の分布を評価することができる。また、各電極列３４により電極列方向Ｌにおける大気中、地際または地中の幅広い範囲にわたる腐食環境性の分布を評価することもできる。この腐食センサは、円柱形状を有し且つ水平方向に延びるガス管または水道管などの構造物を囲むように設置することができ、その構造物の周囲において局所的に進行した腐食状態を精度よく評価することができる。
【００２８】
実施の形態２
図１１に、実施の形態２に係る腐食センサの構成を示す。この腐食センサは、図１に示した実施の形態１の腐食センサにおいて、絶縁枠１の代わりに絶縁枠４１を備えると共に電極部２の代わりに電極部４２を備えるものである。
絶縁枠４１は、表面４３および裏面４４を有する絶縁板からなる。また、電極部４２は、絶縁枠４１の表面４３および裏面４４に互いに共通の電極列方向Ｌを向いてそれぞれ取り付けられた電極列４５および電極列４６を有する。すなわち、電極列４５と電極列４６は、表面４３と裏面４４に互いに平行に配置されている。さらに、電極列４５に配列された複数の単位電極７と電極列４６に配列された複数の単位電極７は、それぞれの位置が互いに電極列方向Ｌにずれるように配置されている。具体的には、電極列４５に配列された複数の単位電極７に対し電極列４６に配列された複数の単位電極７が半ピッチだけ電極列方向Ｌにずれて配置されることで、電極列４５に配列された複数の単位電極７の間隙を電極列４６に配列された複数の単位電極７がそれぞれ埋めるように配置されている。
このように、電極列４５および４６は、腐食環境性の測定が困難な複数の単位電極７の間の位置を互いに補うことで、電極列方向Ｌの検出分解能を向上させることができる。なお、電極列４５および４６は、それぞれ複数列をなすように絶縁枠４１に取り付けることもできる。
【符号の説明】
【００２９】
１，２１，２５，２９，３１，３３，４１  絶縁枠、２，４２  電極部、３  電流測定器、４  凹部、５  接続路、６  連通路、７  単位電極、８，２２，２６，３０，３２，３３，３４，４５，４６  電極列、９  試料極、１０  対極、１１  接着剤、１２  貫通孔、１３  大気部、１４  地際部、１５  地中部、２３，２４，２７，２８，４３  表面、４４  裏面、Ｗ  水分、Ａ  腐食電流、Ｓ  構造物。
【図１】
0005571710.tif 000002
【図２】
0005571710.tif 000003
【図３】
0005571710.tif 000004
【図４】
0005571710.tif 000005
【図５】
0005571710.tif 000006
【図６】
0005571710.tif 000007
【図７】
0005571710.tif 000008
【図８】
0005571710.tif 000009
【図９】
0005571710.tif 000010
【図１０】
0005571710.tif 000011
【図１１】
0005571710.tif 000012